(57)【特許請求の範囲】
【請求項１】
スルホン酸銅水溶液であって、銅濃度が９０ｇ／Ｌ以上で、金属不純物の含有量が金属換算でいずれも１０ｍｇ／Ｌ未満であり、塩素の含有量が１０ｍｇ／Ｌ未満であり、スルホン酸が下記一般式で表されるスルホン酸であって、かつｐＨが２以上であることを特徴とするスルホン酸銅水溶液。
Ｒ−（ＳＯ３Ｈ）ｎ
（式中、Ｒは低級アルキル基、低級アルキリデン基、低級アルキレン基、又はヒドロキシアルキル基を表し、ｎは１又は２を表す。）
【請求項２】
前記金属不純物の金属が、鉄、ニッケル、銀、鉛、マグネシウム、アルミニウム、クロム、コバルト、亜鉛、ナトリウム、カリウム、ヒ素、アンチモン、カドミウム、金、インジウム、マンガン、タリウム、スズ、及びチタンであることを特徴とする請求項１記載のスルホン酸銅水溶液。
【請求項３】
前記鉄、ニッケル、銀、鉛、マグネシウム、アルミニウム、クロム、コバルト、亜鉛、カドミウム、金、マンガン、スズ、及びチタンの含有量がいずれも１ｍｇ／Ｌ未満であることを特徴とする請求項２記載のスルホン酸銅水溶液。
【請求項４】
金属銅をスルホン酸溶液中、６０℃以上１００℃未満で酸化・溶解させることにより作製したことを特徴とする請求項１〜３のいずれか１項に記載のスルホン酸銅水溶液。
【請求項５】
金属銅をスルホン酸溶液中、６０℃以上１００℃未満で酸化・溶解させることを特徴とする請求項１〜３のいずれか１項に記載のスルホン酸銅水溶液の製造方法。
【発明の詳細な説明】
【技術分野】
【０００１】
本発明は高純度のスルホン酸銅水溶液及びそれを製造する方法に関する。
【背景技術】
【０００２】
電気銅めっき液の銅原料として、一般的には硫酸銅が使用され、硫酸銅及び硫酸をベースとした電気銅めっき液が用いられている。硫酸銅の水への溶解濃度限界は銅濃度換算で約８０ｇ／Ｌであり、これに硫酸を加えると更に溶解度が減少していく。
また、電気銅めっき液の銅原料として、メタンスルホン酸銅等のアルキルスルホン酸銅も使用されている。メタンスルホン酸銅は銅濃度換算で約１２０ｇ／Ｌまで水への溶解が可能である。従って、電気銅めっき液の銅原料を硫酸銅からメタンスルホン酸銅へ変更することにより、高銅濃度のめっき液の作製が可能となり、高電流密度での高速めっき成膜が可能で、電析量の多い銅めっきを行う際の原料塩として有効である。【０００３】
近年、貫通シリコンビア埋め込みめっき等、半導体用途で、高電流密度でのめっきが可能で、電析量の多い銅めっきを行うことが要求されており、メタンスルホン酸銅の使用が増え始めている。上記半導体用途では、めっき液の高純度化が要求されており、金属不純物を低減する必要がある。【０００４】
メタンスルホン酸銅等のアルキルスルホン酸銅の水溶液を作製する方法として、（１）炭酸銅と、メタンスルホン酸（アルキルスルホン酸）とを反応させ、作製する方法（特許文献１参照）、（２）高純度スルホン酸中での金属の電溶（特許文献２参照）が知られているが、これらの方法のうち、上記（１）は炭酸銅を合成する過程で通常は硫酸銅と炭酸塩を使用し、それらの純度が十分でないことにより、得られるメタンスルホン酸銅水溶液の純度が十分でなく、また、これを精製・除去するのは困難であった。例えば炭酸銅をメタンスルホン酸へ溶解した場合、炭酸銅中にはナトリウムが数百ｐｐｍ含まれており、得られるメタンスルホン酸銅水溶液にはナトリウムが含有され、これを精製・除去するのは困難であった。【０００５】
また、上記（２）の場合、アノードから溶解した銅がカソード上に電析しないよう陰イオン交換膜を使用してアノード室とカソード室を仕切る必要がある。陰イオン交換膜には対イオンとして一般的に塩素イオンが付いている。金属自体は高純度であるので、金属不純物は避けられても、陰イオン交換膜を使用するため塩素イオンの汚染を避けることは困難であった。塩素イオンは電気銅めっき液の添加剤として使用されており、通常電気銅めっき液中数十ｍｇ／Ｌの濃度で管理されるので、めっき液として用いる原液に１０ｍｇ／Ｌ以上の濃度で含まれていると、めっき液として調整する際にその濃度管理が難しくなる。【０００６】
また、アルキルスルホン酸銅水溶液のｐＨは、めっき液として使用した場合の被めっき基板への影響を考慮すると高めの方が好ましく、できればｐＨ２以上が好ましい。上記（２）の方法でアルキルスルホン酸銅水溶液を作製すると、通常はｐＨが２未満と低くなる。ｐＨはｐＨ調整剤を用いることによりｐＨ２以上とすることもできるが、その場合、ｐＨ調整剤により、ナトリウムイオン、カリウムイオン、アンモニウムイオン等が液中に含有され、それらのめっき液中への不純物としての混入が避けられず、好ましくない。アルキルスルホン酸濃度を所望の銅濃度に合わせてちょうど反応するように抑えることによりｐＨを高めにすることもできるが、この場合電溶時の液中電解質濃度が最終的に極端に低くなり、液抵抗が上がって高電圧となり、陰イオン交換膜の耐久性が持たなくなってしまうという問題があった。また、本発明者らが検討したところ、上記（２）の方法で得られるアルキルスルホン酸銅水溶液の純度が十分でない上、初期コストが大きいという問題があった。
【先行技術文献】
【特許文献】
【０００７】
【特許文献１】特開２００１−１１５２９４号公報
【特許文献２】特表２００６−５２９００５号公報
【発明の概要】
【発明が解決しようとする課題】
【０００８】
本発明は、高純度のスルホン酸銅水溶液、及びそれを簡易な方法で作製する方法を提供することを目的とする。
【課題を解決するための手段】
【０００９】
本発明者らは、簡単な方法で高純度のスルホン酸銅水溶液を得ることについて鋭意検討を行った結果、金属銅をスルホン酸溶液中で酸化溶解させることにより高純度のスルホン酸銅水溶液を得ることができることを見出し、本発明に至った。【００１０】
即ち、本発明は以下の通りである。
（１）スルホン酸銅水溶液であって、銅濃度が９０ｇ／Ｌ以上で、金属不純物の含有量が金属換算でいずれも１０ｍｇ／Ｌ未満であり、塩素の含有量が１０ｍｇ／Ｌ未満であり、スルホン酸が下記一般式で表されるスルホン酸であって、かつｐＨが２以上であることを特徴とするスルホン酸銅水溶液。
Ｒ−（ＳＯ３Ｈ）ｎ
（式中、Ｒは低級アルキル基、低級アルキリデン基、低級アルキレン基、又はヒドロキシアルキル基を表し、ｎは１又は２を表す。）
（２）前記金属不純物の金属が、鉄、ニッケル、銀、鉛、マグネシウム、アルミニウム、クロム、コバルト、亜鉛、ナトリウム、カリウム、ヒ素、アンチモン、カドミウム、金、インジウム、マンガン、タリウム、スズ、及びチタンであることを特徴とする前記（１）記載のスルホン酸銅水溶液。
（３）前記鉄、ニッケル、銀、鉛、マグネシウム、アルミニウム、クロム、コバルト、亜鉛、カドミウム、金、マンガン、スズ、及びチタンの含有量がいずれも１ｍｇ／Ｌ未満であることを特徴とする前記（２）記載のスルホン酸銅水溶液。       
（４）金属銅をスルホン酸溶液中、６０℃以上１００℃未満で酸化・溶解させることにより作製したことを特徴とする前記（１）〜（３）のいずれか１項に記載のスルホン酸銅水溶液。
（５）金属銅をスルホン酸溶液中、６０℃以上１００℃未満で酸化・溶解させることを特徴とする前記（１）〜（３）のいずれか１項に記載のスルホン酸銅水溶液の製造方法。
発明の効果
【発明の効果】
【００１１】
本発明のスルホン酸銅水溶液は、銅濃度が高く、金属不純物の含有量が金属換算でいずれも１０ｍｇ／Ｌ未満、塩素濃度が１０ｍｇ／Ｌ未満であり、不純物が少ない。従って本発明のスルホン酸銅水溶液は、貫通シリコンビア埋め込みめっき等、半導体用途で、高電流密度でのめっきが可能で、電析量の多い銅めっきを行う際の電気銅めっき液に有効に用いることができる。
また本発明のスルホン酸銅水溶液は、ｐＨを２以上と高くすることができるので、銅めっき液とした場合もｐＨ２以上の高純度のめっき液とすることができ、銅シード層溶解等の被めっき基板への影響を緩和することができ、高純度のめっき膜が得られる。
【発明を実施するための形態】
【００１２】
スルホン酸銅水溶液を作製するには、金属銅、酸化銅、水酸化銅、又は炭酸銅をスルホン酸溶液に溶解させればよいが、銅濃度が９０ｇ／Ｌ以上の高純度品を作製する場合は金属銅を使用し、高純度のスルホン酸溶液に酸化溶解させることが好ましい。金属銅が電解析出により作製されるため不純物が少ないのに比べ、酸化銅等のその他のものは金属銅又は銅塩から何らかの反応を経て作製されるため、一般的に金属不純物含有量が多く、銅原料として好ましくない。
【００１３】
例えば炭酸銅、水酸化銅をスルホン酸溶液に溶解させた場合は、金属不純物として、ナトリウムが多く含有されやすい。また、酸化銅をスルホン酸溶液に溶解させた場合は、銅濃度を９０ｇ／Ｌ以上まで高くすることができず、さらに一部金属銅の溶解残が発生する。これは亜酸化銅と酸化銅が混ざっている影響で、一部で不均化反応が起こってしまうことが原因と考えられる。
また、硫酸銅、塩化銅、硝酸銅等の銅塩についても、硫酸イオン、塩素イオン、硝酸イオン等の陰イオンが溶解時大量に液中に残り、さらにこれらの陰イオンの影響で液中銅濃度も９０ｇ／Ｌ以上に高くすることができず、やはり好ましくない。
金属銅をスルホン酸溶液に酸化溶解させることにより銅濃度を９０ｇ／Ｌ以上とすることができる。銅濃度は、スルホン酸溶液に対する飽和濃度まで高くすることができる。
尚、前記銅濃度は常温での濃度を示す。
【００１４】
本発明において、スルホン酸溶液のスルホン酸としては、下記一般式で表されるものであり、ハロゲンを含有しない。
Ｒ−（ＳＯ３Ｈ）ｎ
（式中、Ｒは低級アルキル基、低級アルキリデン基、低級アルキレン基、又はヒドロキシアルキル基を表し、ｎは１又は２を表す。）
前記低級アルキル基、低級アルキリデン基、低級アルキレン基、ヒドロキシアルキル基としては、炭素数１〜５のものが好ましく、Ｒが低級アルキル基であるスルホン酸としては、メタンスルホン酸、エタンスルホン酸、プロパンスルホン酸、ブタンスルホン酸、ペンタンスルホン酸が挙げられる。またＲが低級アルキリデン基であるスルホン酸としては、メタンジスルホン酸、１，１−エタンジスルホン酸、１，１−プロパンジスルホン酸が挙げられ、Ｒが低級アルキレン基であるスルホン酸としては、１，２−エチレンジスルホン酸、１，３−プロピレンジスルホン酸などが挙げられる。また、Ｒがヒドロキシアルキル基であるスルホン酸としては、ヒドロキシメタンスルホン酸、２−ヒドロキシエタンスルホン酸、３−ヒドロキシプロパンスルホン酸、４−ヒドロキシ−２−ブタンスルホン酸、４−ヒドロキシ−１−ブタンスルホン酸などが挙げられる。上記スルホン酸としてはＲが低級アルキル基であるスルホン酸が好ましく、メタンスルホン酸、エタンスルホン酸がより好ましく、メタンスルホン酸が特に好ましい。
【００１５】
銅を溶解させるスルホン酸溶液は、高純度であることが好ましく、不純物となる金属成分及び塩素濃度がいずれも１０ｍｇ／Ｌ未満であることが好ましい。
また、スルホン酸溶液は、上記スルホン酸の水溶液であり、スルホン酸溶液におけるスルホン酸濃度は１５０〜３６０ｇ／Ｌが好ましい。
【００１６】
金属銅を上記スルホン酸溶液に溶解させるには、一旦銅を酸化させる必要があり、本発明のスルホン酸銅水溶液は、金属銅をスルホン酸溶液中で酸化・溶解させることにより作製することができる。金属銅を酸化させる方法として、加熱した上記スルホン酸水溶液中に空気または酸素ガスを適量吹き込むことで溶存酸素濃度を上げる、過酸化水素水等の酸化剤を加えるなどが挙げられる。
金属銅は表面積が大きいほど酸化・溶解しやすいので、銅粉・銅線等を原料として使用するのが好ましい。
例えば銅粉、銅線等をスルホン酸水溶液に投入し、６０℃以上１００℃未満、好ましくは８０℃以上９０℃以下に加熱し、空気又は酸素ガスを液量１Ｌに対して０．０１〜５Ｌ／ｍｉｎの流速で吹き込みながら酸化・溶解させることで本発明のスルホン酸銅水溶液を得ることができる。また、銅粉、銅線等をスルホン酸水溶液に投入し、６０℃以上１００℃未満、好ましくは８０℃以上９０℃以下に加熱し、過酸化水素水等の酸化剤を徐々に添加して酸化・溶解させて本発明のスルホン酸銅水溶液を得ることができる。
【００１７】
本発明のスルホン酸銅水溶液は、金属不純物の濃度が金属換算でいずれも１０ｍｇ／Ｌ以下であり、さらに塩素濃度が１０ｍｇ／Ｌ以下である。
スルホン酸銅水溶液中の金属不純物の濃度が金属換算でいずれも１０ｍｇ／Ｌを超えると、電気銅めっき時に析出した銅膜中に共析し、半導体の配線用途で使用された場合、最終的にデバイス化された際のエラーの原因となる。また、塩素濃度が１０ｍｇ／Ｌを超えると、電気銅めっき時に添加する数十ｍｇ／Ｌの塩素濃度の管理が困難となる。
スルホン酸銅水溶液中の金属不純物の金属としては、鉄、ニッケル、銀、鉛、マグネシウム、アルミニウム、クロム、コバルト、亜鉛、ナトリウム、カリウム、ヒ素、アンチモン、カドミウム、金、インジウム、マンガン、タリウム、スズ、及びチタン等が挙げられ、特に、鉄、ニッケル、銀、鉛、マグネシウム、アルミニウム、クロム、コバルト、亜鉛、カドミウム、金、マンガン、スズ、及びチタンの含有量がいずれも１ｍｇ／Ｌ未満であることがより好ましい。
【００１８】
金属不純物の金属換算の含有量は、ナトリウム、カリウムについてはフレーム原子吸光分析、それ以外の金属についてはＩＣＰ−ＡＥＳ分析によって測定可能である。また、塩素の含有量は、イオンクロマト分析によって測定可能である。
【００１９】
また、本発明のスルホン酸銅水溶液は、ｐＨを２以上とすることができる。ｐＨを２以上とすることで、めっき液調整の際の原液として使用した際、得られるめっき液のｐＨを２以上に高くすることができ、銅シード層溶解等の被めっき基板への影響を緩和することができる。
なお、めっき液調製の際には塩素イオン源として塩酸を添加するが、添加量は極微量であり、めっき液のｐＨの影響はほとんどない。
本発明のスルホン酸銅水溶液のより好ましいｐＨの範囲は２．２〜３．０であり、該スルホン酸銅水溶液を用いて得られるめっき液のｐＨも２．２〜３．０であることが好ましい。
ｐＨが３を超えると、めっき液中の銅イオンが酸化物あるいは水酸化物となって、沈殿が発生する恐れがある。
【００２０】
本発明のスルホン酸銅水溶液は金属不純物及び塩素の含有量が少なく高純度であるので、これを用いて作製した電気銅めっき液を用いて電気銅めっきを行うことにより高純度の銅めっき膜が得られる。また、本発明のスルホン酸銅水溶液はｐＨを２以上とすることができるので、これを用いて作製した電気銅めっき液のｐＨも高くすることができ、被めっき基板への影響を緩和することができる。
銅めっき液としては、銅濃度が５０〜１２０ｇ／Ｌであり、スルホン酸濃度が１５０〜３６０ｇ／Ｌであることが好ましい。
従って本発明のスルホン酸銅水溶液を用いた電気銅めっき液は、本発明のスルホン酸銅水溶液を適当な濃度（銅濃度が５０〜１２０ｇ／Ｌ、スルホン酸濃度が１５０〜３６０ｇ／Ｌ）に調整し、さらに塩素（塩酸）を３０〜１００ｍｇ／Ｌ、その他の微量添加剤（ポリエチレングリコール、ポリプロピレングリコール等）を数百ｍｇ／Ｌ以下添加することにより作製することができる。
【００２１】
電気銅めっきは、室温（２０〜２５℃）でカソード電流密度０．１〜２０Ａ／ｄｍ２の条件で実施可能である。硫酸銅などの他の銅塩を使用した場合と比較して、銅濃度を高くすることができるため、高電流密度でもめっきが可能である。
【実施例】
【００２２】
以下実施例により本発明を詳細に説明する。
実施例１
銅粉１００ｇをメタンスルホン酸３００ｇ入りの水溶液へ投入し、イオン交換水を加えて１Ｌとした後、９０℃に加熱した状態でガラスボールフィルターとエアーポンプを使用して空気を３Ｌ／ｍｉｎの流速で吹き込みながら、メタンスルホン酸銅水溶液を作製した。数十時間後、銅粉は全量溶解し、銅濃度１００ｇ／Ｌのメタンスルホン酸銅水溶液ができた。得られたメタンスルホン酸銅水溶液のｐＨは２．６であった。
その液中不純物濃度について、ナトリウム、カリウムについてはフレーム原子吸光分析、それ以外の金属についてはＩＣＰ−ＡＥＳ分析によって、また、塩素の含有量を、イオンクロマト分析によって分析した結果、表１に示すとおり、測定成分全てが定量下限値未満であった。例えば、表１において、「Ｆｅ、Ｎｉ、Ａｇ、Ｐｂ、Ｍｇ、Ａｌ、Ｃｒ、Ｃｏ、Ｚｎ、Ｃｄ、Ａｕ、Ｍｎ、Ｔｉ、Ｓｎ」の欄の「全成分＜１ｍｇ／Ｌ」は、Ｆｅ、Ｎｉ、Ａｇ、Ｐｂ、Ｍｇ、Ａｌ、Ｃｒ、Ｃｏ、Ｚｎ、Ｃｄ、Ａｕ、Ｍｎ、Ｔｉ、Ｓｎのそれぞれの濃度がすべて１ｍｇ／Ｌ未満であることを示す。
また、作製したメタンスルホン酸銅水溶液に添加剤（塩素（塩酸）５０ｍｇ／Ｌ、二硫化ビス（３−スルホプロピル）二ナトリウム１０ｍｇ／Ｌ、ポリエチレングリコール２００ｍｇ／Ｌ、ヤヌスグリーン１ｍｇ／Ｌ）を加えて電気銅めっき液を調整し、穴径２０μｍ、深さ１００μｍのビアを有するスパッタ銅シード層つきシリコンウェハのビア埋め込みめっきを行った。めっき条件は浴温２５℃、カソード電流密度５Ａ／ｄｍ２、めっき時間１０ｍｉｎとした。
めっき後めっき膜中の不純物分析（ＧＤＭＳ）、及びビア埋め込み性評価を実施した。めっき膜中の不純物としては、メタンスルホン酸銅水溶液の金属不純物と同様の金属について分析した。
また、ビア埋め込み性は、得られた銅めっき膜の劈開断面ＳＥＭ観察により、ボイドの有無を判定した。１００個のビアの断面を観察し、ビアの側壁部にボイドが全く観察されない場合をボイドなしとし、一部のビア側壁部にボイドの発生が観察された場合をボイド有りとした。
結果を表２に示す。【００２３】
実施例２
銅電線の廃材１００ｇをメタンスルホン酸３００ｇ入りの水溶液へ投入し、イオン交換水を加えて１Ｌとした後、８０℃に加熱した状態でガラスボールフィルターと酸素ガスボンベを使用して酸素を１Ｌ／ｍｉｎの流速で吹き込みながら、メタンスルホン酸銅水溶液を作製した。数十時間後、銅電線は全量溶解し、銅濃度１００ｇ／Ｌのメタンスルホン酸銅水溶液ができた。得られたメタンスルホン酸銅水溶液のｐＨは２．７であった。
その液中不純物濃度について、ナトリウム、カリウムについてはフレーム原子吸光分析、それ以外の金属についてはＩＣＰ−ＡＥＳ分析によって、また、塩素の含有量を、イオンクロマト分析によって分析した結果、表１に示すとおり、測定成分全てが定量下限値未満であった。
また、実施例１と同様に、作製したメタンスルホン酸銅水溶液に添加剤を加えて電気銅めっき液を調整し、スパッタ銅シード層つきシリコンウェハのビア埋め込みめっきを行い、評価を実施した。結果を表２に示す。【００２４】
実施例３
銅電線の廃材１００ｇをメタンスルホン酸３００ｇ入りの水溶液へ投入し、イオン交換水を加えて約０．７Ｌとした後、８０℃に加熱した状態で３０％過酸化水素水を１０ｍｌずつ、反応の様子を見ながら断続的に添加した。ある一定量以上加えると過酸化水素が分解し始めて酸素ガスが発生し、それによって銅が酸化されてメタンスルホン酸に徐々に溶解した。反応が収まった時点で過酸化水素水をさらに添加していき、数時間後、最終的に銅電線は全量溶解し、銅濃度１００ｇ／Ｌのメタンスルホン酸銅水溶液ができた。得られたメタンスルホン酸銅水溶液のｐＨは２．５であった。
その液中不純物濃度について、ナトリウム、カリウムについてはフレーム原子吸光分析、それ以外の金属についてはＩＣＰ−ＡＥＳ分析によって、また、塩素の含有量を、イオンクロマト分析によって分析した結果、表１に示すとおり、測定成分全てが定量下限値未満であった。
また、実施例１と同様に、作製したメタンスルホン酸銅水溶液に添加剤を加えて電気銅めっき液を調整し、スパッタ銅シード層つきシリコンウェハのビア埋め込みめっきを行い、評価を実施した。結果を表２に示す。【００２５】
実施例４
銅粉１００ｇを２−ヒドロキシエタンスルホン酸２００ｇ入りの水溶液へ投入し、イオン交換水を加えて１Ｌとした後、９０℃に加熱した状態でガラスボールフィルターとエアーポンプを使用して空気を３Ｌ／ｍｉｎの流速で吹き込みながら、２−ヒドロキシエタンスルホン酸銅水溶液を作製した。数十時間後、銅粉は全量溶解し、銅濃度１００ｇ／Ｌの２−ヒドロキシエタンスルホン酸銅水溶液ができた。得られた２−ヒドロキシエタンスルホン酸銅水溶液のｐＨは２．７であった。
その液中不純物濃度について、ナトリウム、カリウムについてはフレーム原子吸光分析、それ以外の金属についてはＩＣＰ−ＡＥＳ分析によって、また、塩素の含有量を、イオンクロマト分析によって分析した結果、表１に示すとおり、測定成分全てが定量下限値未満であった。
また、実施例１と同様に、作製した２−ヒドロキシエタンスルホン酸銅水溶液に添加剤を加えて電気銅めっき液を調整し、スパッタ銅シード層つきシリコンウェハのビア埋め込みめっきを行い、評価を実施した。結果を表２に示す。【００２６】
実施例５
銅粉１００ｇをメタンジスルホン酸３００ｇ入りの水溶液へ投入し、イオン交換水を加えて１Ｌとした後、９０℃に加熱した状態でガラスボールフィルターとエアーポンプを使用して空気を３Ｌ／ｍｉｎの流速で吹き込みながら、メタンジスルホン酸銅水溶液を作製した。数十時間後、銅粉は全量溶解し、銅濃度１００ｇ／Ｌのメタンジスルホン酸銅水溶液ができた。得られたメタンジスルホン酸銅水溶液のｐＨは２．６であった。
その液中不純物濃度について、ナトリウム、カリウムについてはフレーム原子吸光分析、それ以外の金属についてはＩＣＰ−ＡＥＳ分析によって、また、塩素の含有量を、イオンクロマト分析によって分析した結果、表１に示すとおり、測定成分全てが定量下限値未満であった。
また、実施例１と同様に、作製したメタンジスルホン酸銅水溶液に添加剤を加えて電気銅めっき液を調整し、スパッタ銅シード層つきシリコンウェハのビア埋め込みめっきを行い、評価を実施した。結果を表２に示す。【００２７】
比較例１
炭酸銅１９０ｇをイオン交換水約０．７Ｌへ投入し、液を攪拌してスラリー状にしてから少量ずつメタンスルホン酸を加えていくと、炭酸銅が炭酸ガスを発生しながら溶解し、最終的に全量溶解して銅濃度１００ｇ／Ｌのメタンスルホン酸銅水溶液ができた。得られたメタンスルホン酸銅水溶液のｐＨは２．９であった。
その液中不純物濃度について、ナトリウム、カリウムについてはフレーム原子吸光分析、それ以外の金属についてはＩＣＰ−ＡＥＳ分析によって、また、塩素の含有量を、イオンクロマト分析によって分析した結果、表１に示すとおり、Ｎａが２３０ｍｇ／Ｌ、ＦｅとＭｇが３ｍｇ／Ｌ検出された。その他の成分は定量下限値未満であった。
また、実施例１と同様に、作製したメタンスルホン酸銅水溶液に添加剤を加えて電気銅めっき液を調整し、スパッタ銅シード層つきシリコンウェハのビア埋め込みめっきを行い、評価を実施した。結果を表２に示す。【００２８】
比較例２
金属銅をアノードとし、不溶性電極のカソードを使用して、電解して銅をメタンスルホン酸溶液中に溶解して銅濃度１００ｇ／Ｌのメタンスルホン酸銅水溶液とした。電解の際には、アノード室とカソード室とを陰イオン交換膜（セレミオン  ＡＭＶ、旭硝子（株）製）で仕切った。得られたメタンスルホン酸銅水溶液のｐＨは１．７であった。
その液中の不純物濃度について、ナトリウム、カリウムについてはフレーム原子吸光分析、それ以外の金属についてはＩＣＰ−ＡＥＳ分析によって、また、塩素の含有量を、イオンクロマト分析によって分析した結果、表１に示すとおり、塩素が２４ｍｇ／Ｌ検出された。その他の成分は定量下限値未満であった。
また、作製したメタンスルホン酸銅水溶液に添加剤（塩素（塩酸）２６ｍｇ／Ｌ、二硫化ビス（３−スルホプロピル）二ナトリウム１０ｍｇ／Ｌ、ポリエチレングリコール２００ｍｇ／Ｌ、ヤヌスグリーン１ｍｇ／Ｌ）を加えて電気銅めっき液を調整し、実施例１と同様に穴径２０μｍ、深さ１００μｍのビアを有するスパッタ銅シード層つきシリコンウェハのビア埋め込みめっきを行い、評価を実施した。結果を表２に示す。【００２９】
【表１】
0005384719.tif 000002
【００３０】
【表２】
0005384719.tif 000003
【００３１】
実施例１〜５、比較例１〜２においてはスルホン酸銅水溶液中では銀は定量下限値未満であったが、めっき膜中に金属不純物として銀が検出された。これは、銀は標準電極電位が銅より貴であり、めっき液中に存在すると、めっきの際に銅よりも優先的に析出するため、めっき液中の存在量が微量であってもめっき膜中に不純物として他の金属より多く含まれやすいからである。銀は銅よりも低抵抗であるため、他の金属不純物と異なり抵抗が上がる心配はないが、銀濃度が高くなるとマイグレーションを起こしやすくなる。めっき膜中の濃度が１０ｐｐｍ以下であれば問題ない。【００３２】
また、比較例１では炭酸銅を用いたのでスルホン酸銅水溶液にナトリウムが２３０ｍｇ／Ｌ含有され、その結果めっき膜中にナトリウムが３ｐｐｍ含有されている。めっき膜中にナトリウム、カリウム等のアルカリ金属が含有されると、デバイス化された際に最もエラーの原因となり易く、例えば、めっき膜中に数ｐｐｍ含有されると、デバイス化された際にエラーを起こす可能性が非常に高くなる。
比較例２においては、得られたメタンスルホン酸銅水溶液のｐＨが２以下であり、そのメタンスルホン酸銅水溶液を用いて調整した電気銅めっき液のｐＨも２以下と低くなる。そのため、電気銅めっき開始時にカバレッジ不足で薄い銅シード層部分が溶解し、その結果ボイドが発生した。